(57)【要約】【課題】本発明は、β−シクロデキストリン誘導体の新規なポリ擬ロタキサンまたはポリロタキサンを提供することを目的とする。特には、実用応用例が非常に広範なジメチル−β−シクロデキストリンを用いた、新規なポリ擬ロタキサンまたはポリロタキサンを提供することを目的とする。【解決手段】本発明により、ジメチル−β−シクロデキストリンおよび該ジメチル−β−シクロデキストリン分子の開口部を串刺し状に貫通する直鎖状分子であるポリエチレングリコールからなるポリ擬ロタキサンまたはポリロタキサンが提供される。【選択図】図１
2017222809.tif 000002
【特許請求の範囲】
【請求項１】
ジメチル−β−シクロデキストリンおよび該ジメチル−β−シクロデキストリン分子の開口部を串刺し状に貫通する直鎖状分子からなるポリ擬ロタキサンであって、該直鎖状分子がポリエチレングリコールであるポリ擬ロタキサン。
【請求項２】
ポリエチレングルコールの分子量が、４００〜１０万である請求項１に記載のポリ擬ロタキサン。
【請求項３】
ジメチル−β−シクロデキストリン、該ジメチル−β−シクロデキストリン分子の開口部を串刺し状に貫通する直鎖状分子、および該直鎖状分子の両端に配置され該ジメチル−β−シクロデキストリン分子の脱落を防止する封鎖基とからなるポリロタキサンであって、該直鎖状分子がポリエチレングリコールであるポリロタキサン。
【請求項４】
ポリエチレングルコールの分子量が、４００〜１０万である請求項３に記載のポリロタキサン。
【請求項５】
前記封鎖基が、トリニトロベンゼンスルホン酸、アミノ酸、アダマンタン類、シクロデキストリン、およびタンパク質類からなる群より選ばれる請求項３または４に記載のポリロタキサン。
【請求項６】
ジメチル−β−シクロデキストリン、該ジメチル−β−シクロデキストリン分子の開口部を串刺し状に貫通する直鎖状分子であるポリエチレングリコール、および該直鎖状分子の両端に配置され該ジメチル−β−シクロデキストリン分子の脱落を防止する封鎖基とからなるポリロタキサンの製造方法であって、以下の工程：
（ａ）水系溶媒中で、ジメチル−β−シクロデキストリンとポリエチレングルコールを、２０〜１００℃の温度にて反応させることにより、ポリ擬ロタキサンを形成する工程、
（ｂ）前記水系溶媒中に、前記封鎖基となる封鎖剤を添加して、２０〜１００℃の温度にて反応させることにより、ポリエチレングリコールの末端を封止する工程、
を含むポリロタキサンの製造方法。
【請求項７】
前記ポリエチレングルコールの分子量が、４００〜１０万である請求項６に記載の製造方法。
【請求項８】
前記工程（ａ）で用いるポリエチレングリコールがポリエチレングリコールテトラアミンであり、前記工程（ｂ）で用いる封鎖剤がトリニトロベンゼンスルホン酸である請求項６または７に記載の製造方法。
【請求項９】
前記水系溶媒が水であり、かつ、工程（ａ）および（ｂ）をｏｎｅ−ｐｏｔで行う請求項６〜８のいずれか一つに記載の製造方法。
【発明の詳細な説明】
【技術分野】
【０００１】
本発明は、新規な機能性超分子化合物に関する。より具体的には、β−シクロデキストリン（β−ＣｙＤ）誘導体から作成される新規なポリ擬ロタキサンまたはポリロタキサンに関する。
【背景技術】
【０００２】
天然のＣｙＤがポリエチレングリコール（ＰＥＧ）やポリプロピレングリコール（ＰＰＧ）などの直鎖状のポリマー分子とネックレス状の包接複合体、ポリ擬ロタキサンを形成することが報告されている。ポリ擬ロタキサンの構成成分は水溶性であるものの、これらが超分子複合体を形成すると、隣接するＣｙＤ同士のヒドロキシル基が水素結合を形成し、水分子との水和が減弱する結果、難水溶性となる。さらに、ポリ擬ロタキサンを単離し、有機溶媒に再分散させ、不均一状態を保ちながら、軸分子（ポリマー）末端に嵩高い置換基を導入すると、ＣｙＤをトラップしたポリロタキサンを形成することが報告されている。
【０００３】
これらの報告を契機にして、ポリ擬ロタキサンやポリロタキサンの合成・応用研究が飛躍的に発展し、医薬分野においても、バイオマテリアルやドラッグデリバリーシステム（ＤＤＳ）への応用研究が盛んに行われている。例えば、高分子量のＰＥＧは、ＣｙＤとポリ擬ロタキサンハイドロゲルを形成し、低分子薬物やタンパク質性薬物の制御放出担体として有用である（非特許文献１）。また、β−ＣｙＤ／ＰＰＧポリロタキサン中のβ−ＣｙＤに、抗がん剤であるパクリタキセルを結合させ、ポリロタキサンの分解に伴い、パクリタキセルを徐放出する生分解性キャリアの開発も行われている（非特許文献２）。
【０００４】
一般に、ＣｙＤ誘導体は、修飾された官能基により、ＣｙＤ間の水素結合が阻害されてしまうため、ポリ擬ロタキサンを形成することができない。そのため、ポリロタキサン誘導体は、以下のステップを経て天然ＣｙＤから調製される；１）天然ＣｙＤとポリマー（軸分子）を水中で混合し、難水溶性のポリ擬ロタキサンを調製する、２）ポリ擬ロタキサンを単離し、乾燥する、３）ジメチルスルホキシド（ＤＭＳＯ）やジメチルホルムアミド（ＤＭＦ）のような有機溶媒に再分散させ、エンドキャップ分子を添加後、数日反応させる、４）水やアルコールで洗浄を繰り返し、ポリロタキサンを得る、５）得られたポリロタキサンをＤＭＳＯに溶解後、誘導体化反応を行う、６）透析や洗浄などで精製後、乾燥する。このように、ＣｙＤ誘導体のポリロタキサンを作製するためには、多段階の合成工程が必要となる。さらには一般に、収率も１５〜４８％程度と不十分である。
【０００５】
Ｎａｋａｚｏｎｏらは、ポリロタキサンの誘導体化反応ステップを省略するべく、種々の炭化水素系の溶媒（例えばヘキサン）中において、２，３，６−トリ−Ｏ−メチル−β−ＣｙＤ（ＴＭ−β−ＣｙＤ）とポリテトラヒドロフラン（ＰＴＨＦ）を分散させ、１日撹拌後、エンドキャップ分子として３，５−ジメチルフェニルイソシアナートを２時間反応させることにより、ＴＭ−β−ＣｙＤから直接メチル化ポリロタキサンを調製可能なことを報告した（非特許文献３）。有機溶媒中においてＴＭ−β−ＣｙＤがＰＴＨＦとポリ擬ロタキサンを形成すること、また、ｏｎｅ−ｐｏｔで、高収率（最大収率７１％）のポリロタキサン誘導体を合成可能であることを明らかにした報告である。しかし、Ｎａｋａｚｏｎｏらが提唱した調製方法は、残存溶媒の可能性が危惧されることから、バイオマテリアルやＤＤＳキャリアを指向したポリロタキサン誘導体の調製には適さない。
【０００６】
また、ヒドロキシプロピル−β−ＣｙＤ（ＨＰ−β−ＣｙＤ）とＰＥＧ−ＰＰＧ−ＰＥＧ共重合体のポリロタキサンの調製が報告されている（収率１５−５６％）（非特許文献４）。
【０００７】
Ｏｋａｄａらは、β−ＣｙＤのグルコースの２および６位の水酸基がメチル化された２，６−ジ−Ｏ−メチル−β−ＣｙＤ（ＤＭ−β−ＣｙＤ）を用いて、水系溶媒におけるＤＭ−β−ＣｙＤ／ＰＰＧポリ擬ロタキサンの調製を報告している（非特許文献５）。しかし、その収率は平均分子量２，０００および４，０００のＰＰＧを用いた場合に、それぞれ０．５％および１．０％以下と非常に低く、さらに平均分子量２，０００未満のＰＰＧはポリ擬ロタキサンを形成しなかった。また、その反応時間も室温で５日以上と長く、ポリロタキサンの調製にも至っていない。加えて、この報告では、ＤＭ−β−ＣｙＤとＰＥＧはポリ擬ロタキサンを形成しないことも示唆されている。つまり、Ｏｋａｄａらの方法では、ＤＭ−β−ＣｙＤとＰＰＧとのポリ擬ロタキサンを水系溶媒で調製できるものの、反応効率は非常に低い。
【０００８】
また、Ａｒａｉらは、トリメチル−β−ＣｙＤとＰＥＧから成るポリロタキサンを水中かつｏｎｅ−ｐｏｔで調製したことを報告しているが、収率は５％程度と非常に低かった（非特許文献６）。
【０００９】
Ｋａｔｏｏｎｏらは、β−ＣｙＤの１つの水酸基をアミノ化し残りの２０個の水酸基をメチル化したモノアミノ化−ｐｅｒ−メチル−β−ＣｙＤを用い、ＰＥＧ誘導体とのポリロタキサンの調製を報告している（非特許文献７）。ＰＥＧの両末端に４−ｂｅｎｚｙｌｏｘｙ−２−（２−ｐｒｏｐｙｎｙｌｏｘｙ）ｂｅｎｚｏｙｌ基を修飾したＰＥＧ誘導体をモノアミノ化−ｐｅｒ−メチル−β−ＣｙＤと混合し、加熱すると、水溶液中でモノアミノ化−ｐｅｒ−メチル−β−ＣｙＤが軸分子にトラップされる。ここに、さらに嵩高い官能基を軸分子の両末端に反応させると、収率１４〜１７％程度でポリロタキサンが得られる。この知見は、水中かつｏｎｅ−ｐｏｔでβ−ＣｙＤ類とＰＥＧのポリロタキサンを合成可能なことを示すものであるが、（１）４−ｂｅｎｚｙｌｏｘｙ−２−（２−ｐｒｏｐｙｎｙｌｏｘｙ）ｂｅｎｚｏｙｌ基を修飾したＰＥＧ誘導体を用いる必要がある、（２）ポリ擬ロタキサンが沈殿として得られない（水中でポリ擬ロタキサンが形成されるため、単離できない）、（３）分子量１，０００程度のＰＥＧが用いられており、ＣｙＤ貫通数もわずか１〜３．６個程度である、（４）反応に３〜２１日もの時間を要する、などの問題点を有し、この方法では、様々な貫通数・分子量のメチル化−β−ＣｙＤポリロタキサンを調製することは困難である。また、モノアミノ化−ｐｅｒ−メチル−β−ＣｙＤの実用応用例は非常に少ない。
【００１０】
さらに、本発明者らにより、実用応用例が非常に豊富なジメチル−β−シクロデキストリンを用いたポリロタキサンの合成が報告されている。そこでは、ジメチル−α−シクロデキストリン（ＤＭ−α−ＣｙＤ）とポリエチレングリコール（ＰＥＧ）、ならびにＤＭ−β−ＣｙＤとポリプロピレングリコール（ＰＰＧ）から成るポリロタキサンのｏｎｅ−ｐｏｔかつ水中における合成が報告されている。（非特許文献８、非特許文献９）。しかしながら、ＤＭ−β−ＣｙＤの軸分子となるＰＰＧは、ＰＥＧに比べ水に溶けにくく、生体適合性に乏しい。また、ＰＥＧは分子量数百〜数万のものが容易に入手可能であるのに対し、ＰＰＧの分子量は最大で４，０００程度と多様性に乏しいため、高貫通数・高分子量のＤＭ−β−ＣｙＤポリロタキサンを調製することは困難である。
【００１１】
シクロデキストリン（ＣｙＤ）は、串刺し状に、直鎖状高分子を包接し、ポリ擬ロタキサンを形成する。以下の表に示すように、空洞径の小さなα−ＣｙＤはポリエチレングリコール（ＰＥＧ）を、空洞径の大きなβ−ＣｙＤはポリプロピレングリコール（ＰＰＧ）を包接し、難水溶性の沈殿物としてポリ擬ロタキサンが得られる。
【００１２】
【表１】
2017222809.tif 000003
ここに示されるように、α−ＣｙＤとＰＰＧの組合せ、およびβ−ＣｙＤとＰＥＧの組み合わせでは、空洞がフィットせず、ポリ擬ロタキサンが得られない。
また、従来から、β−ＣｙＤ誘導体のポリ擬ロタキサンまたはポリロタキサンの合成が試みられているが、ＰＥＧとの組合せについては報告がなく、β−ＣｙＤ類とＰＥＧとの組合せはポリ擬ロタキサンを形成しないというのが当業者の常識であった。
【先行技術文献】
【非特許文献】
【００１３】
【非特許文献１】Jun Li, NPG Asia Materials, 2, 112-118 (2010)
【非特許文献２】Yu S.ら、Angew.Chem.Int.Ed.Engl., 125, 7413-7418 (2013)
【非特許文献３】Nakazonoら、Macromolecules, 43, 691-696 (2010)
【非特許文献４】Mondjinouら、Biomacromolecules, 14, 4189-4197 (2013)
【非特許文献５】Okadaら、J. Phys. Chem. B, 103, 2607-2613 (1999)
【非特許文献６】T. Arai et al., Macromolecules, 42, 1881 (2009)
【非特許文献７】Katoonoら、Chem. Lett. 39, 892, 2010）
【非特許文献８】東ら、Joint Conference of 8th Asian Cyclodextrin Conference and 32nd Cyclodextrin Symposium, Kumamoto, Japan, May 14-16, 2015
【非特許文献９】東ら、ACS MacroLetters, 5(2), 158-162, (2016)
【発明の概要】
【発明が解決しようとする課題】
【００１４】
本発明は、β−シクロデキストリン誘導体の新規なポリ擬ロタキサンまたはポリロタキサンを提供することを目的とする。特には、実用応用例が非常に広範なジメチル−β−シクロデキストリンを用いた、新規なポリ擬ロタキサンまたはポリロタキサンを提供することを目的とする。
本発明はまた、ジメチル−β−シクロデキストリンを用いた新規なポリ擬ロタキサンまたはポリロタキサンを製造するための、ｏｎｅ−ｐｏｔかつ水系溶媒を用いた製造方法を提供することを目的とする。
【課題を解決するための手段】
【００１５】
本発明者らは、高温水中においてｏｎｅ−ｐｏｔで、ＤＭ−β−ＣｙＤがＰＥＧとポリ擬ロタキサンおよびポリロタキサンを高収率で製造可能なことを見出し、本発明を完成した。
本発明は以下のものを含む。
［１］ジメチル−β−シクロデキストリンおよび該ジメチル−β−シクロデキストリン分子の開口部を串刺し状に貫通する直鎖状分子からなるポリ擬ロタキサンであって、該直鎖状分子がポリエチレングリコールであるポリ擬ロタキサン。
［２］ポリエチレングルコールの分子量が、４００〜１０万（好ましくは１０００〜１０万、より好ましくは２０００〜１０万、更に好ましくは４０００〜５万、特に好ましくは１万〜５万）である、上記[１]に記載のポリ擬ロタキサン。
［３］ジメチル−β−シクロデキストリン、該ジメチル−β−シクロデキストリン分子の開口部を串刺し状に貫通する直鎖状分子、および該直鎖状分子の両端に配置され該ジメチル−β−シクロデキストリン分子の脱落を防止する封鎖基とからなるポリロタキサンであって、該直鎖状分子がポリエチレングリコールであるポリロタキサン。
［４］ポリエチレングルコールの分子量が、４００〜１０万（好ましくは１０００〜１０万、より好ましくは２０００〜１０万、更に好ましくは４０００〜５万、特に好ましくは１万〜５万）である、上記[３]に記載のポリロタキサン。
[５]前記封鎖基が、トリニトロベンゼンスルホン酸、アミノ酸、アダマンタン類、シクロデキストリン、およびタンパク質類からなる群より選ばれる上記[３]または[４]に記載のポリロタキサン。
[６]ジメチル−β−シクロデキストリン、該ジメチル−β−シクロデキストリン分子の開口部を串刺し状に貫通する直鎖状分子であるポリエチレングリコール、および該直鎖状分子の両端に配置され該ジメチル−β−シクロデキストリン分子の脱落を防止する封鎖基とからなるポリロタキサンの製造方法であって、以下の工程：
（ａ）水系溶媒中で、ジメチル−β−シクロデキストリンとポリエチレングルコールを、２０〜１００℃（好ましくは３０〜１００℃、より好ましくは４０〜１００℃）の温度にて、例えば５分〜２４時間（好ましくは３０分〜１２時間、より好ましくは２〜１２時間）反応させることにより、ポリ擬ロタキサンを形成する工程、
（ｂ）前記溶媒中に、前記封鎖基となる封鎖剤を添加して、２０〜１００℃（好ましくは３０〜１００℃、より好ましくは４０〜１００℃）の温度にて、例えば５分〜１週間反応させることにより、ポリエチレングリコールの末端を封止する工程、
を含むポリロタキサンの製造方法。
[７]前記ポリエチレングルコールの分子量が、４００〜１０万（好ましくは１０００〜１０万、より好ましくは２０００〜１０万、更に好ましくは４０００〜５万、特に好ましくは１万〜５万）である、上記[６]に記載の製造方法。
[８]前記工程（ａ）で用いるポリエチレングリコールがポリエチレングリコールテトラアミンであり、前記工程（ｂ）で用いる封鎖剤がトリニトロベンゼンスルホン酸である上記[６]または[７]に記載の製造方法。
[９]前記水系溶媒が水であり、かつ、工程（ａ）および（ｂ）をｏｎｅ−ｐｏｔで行う上記[６]〜[８]のいずれか一つに記載の製造方法。
【発明の効果】
【００１６】
本発明により、新規なβ−シクロデキストリン誘導体のポリ擬ロタキサンまたはポリロタキサンが提供される。本発明によりまた、実用応用例が非常に広範なジメチル−β−シクロデキストリンとＰＥＧからなる、新規なポリ擬ロタキサンまたはポリロタキサンが提供される。
【図面の簡単な説明】
【００１７】
【図１】ＤＭ−β−ＣｙＤ／ＰＥＧポリ擬ロタキサンの粉末Ｘ線回折の結果である。
【図２】ＤＭ−β−ＣｙＤ／ＰＥＧポリロタキサンの調製スキームを示した図である。
【図３】本発明のＤＭ−β−ＣｙＤ／ＰＥＧポリロタキサンの1Ｈ−ＮＭＲのスペクトルパターンを示している。上段が、ＤＭ−β−ＣｙＤ／ＰＥＧ１００００ポリロタキサンの結果であり、下段が、ＤＭ−β−ＣｙＤ／ＰＥＧ２００００ポリロタキサンの結果である。
【発明を実施するための形態】
【００１８】
以下、本発明を、例示的な実施態様を例として、本発明の実施において使用することができる好ましい方法および材料とともに説明する。なお、文中で特に断らない限り、本明細書で用いるすべての技術用語及び科学用語は、本発明が属する技術分野の当業者に一般に理解されるのと同じ意味をもつ。また、本明細書に記載されたものと同等または同様の任意の材料および方法は、本発明の実施において同様に使用することができる。
【００１９】
本発明のポリ擬ロタキサンまたはポリロタキサン（以下、特に明記せず、また、文脈より区別して用いていることが明らかでない限り、これらをまとめて「ポリロタキサン」という）の構成成分であって環状分子である、ジメチル−β−シクロデキストリン（ＤＭ−β−ＣｙＤ）は、シクロデキストリンの２位、３位、および６位のうちの２つのヒドロキシル基がメチル化されたβ−シクロデキストリンである。本発明においては、好ましくは、２位および６位がメチル化されたβ−シクロデキストリンが用いられる。ＤＭ−β−ＣｙＤは、市販されている。
【００２０】
本発明のポリロタキサンの構成成分である直鎖状分子は、ポリエチレングリコール（ＰＥＧ）である。ＰＥＧの重量平均分子量は特に限定されないが、例えば１００〜５０万、好ましくは４００〜１０万、より好ましくは、１０００〜１０万、更に好ましくは２０００〜１０万、特に好ましくは４０００〜５万、最も好ましくは１万〜５万である。用いるＰＥＧの分子量は、作製するポリロタキサンの用途に応じ、適宜選択できるが、ゲル素材に用いる場合は、１万〜５万が好ましく、ドラッグキャリアに用いる場合は、１０００〜５万が好ましい。
【００２１】
本明細書において、ＰＥＧの分子量（重量平均分子量）を言う場合は、ＰＥＧの分子量を測定するための当該技術分野で用いられている公知の方法を用いて測定した分子量を意味し、これに限定されないが、例えばＧＰＣで測定した分子量をあげることができる。これらの分子量は、ポリエチレングリコール換算により求められる値である。
【００２２】
前記ＰＥＧは、好ましくは、両末端に反応性基を有する。ＰＥＧの両末端は、従来公知の方法を用い反応性基を導入することができる。
前記ＰＥＧの両末端の反応性基は、特に限定されず、用いる目的によって適宜選択でき、また、採用する封鎖基の種類により適宜変更することができる。例えば、水酸基、アミノ基、カルボキシル基、チオール基などを挙げることができ、好ましくは、カルボキシル基またはアミノ基であり、より好ましくは、アミノ基である。具体的には、これに限定されないが、両末端がアミノ基で置換された、ＰＥＧ−テトラアミンを挙げることができる。テトラアミンの例として下記式のＰＥＧを挙げることができる。
【００２３】
【化１】
2017222809.tif 000004
上記のＰＥＧ−テトラアミンは、例えば、ＰＥＧ末端のヒドロキシル基をカルボニルジイミダゾールで活性化し、トリス（２−アミノエチル)アミンを反応させることにより合成できる。
【００２４】
ポリ擬ロタキサンの作製工程（即ち、包接工程）においては、ＰＥＧとＤＭ−β−ＣｙＤとの重量比は、１：２〜１：１００であることが好ましく、１：５〜１：６０であることがより好ましく、１：１０〜１：３０であることが更に好ましい。ＤＭ−β−ＣｙＤの重量がＰＥＧの重量の１５倍未満であると、ＰＥＧを包接するＤＭ−β−ＣｙＤの個数（包接量）が小さくなりすぎることがある。
【００２５】
本発明のポリロタキサンの構成成分である封鎖基は、ＤＭ−β−ＣｙＤに包接されているＰＥＧの両端をキャップして、複数のＤＭ−β−ＣｙＤの脱離を防止することができる限り、特に制限はなく、本技術分野で用いられている封鎖基を、目的に応じて適宜選択して用いることができる。例えば、トリニトロベンゼンスルホン酸、アミノ酸、アダマンタン類、シクロデキストリン、タンパク質類をあげることができ、好ましくは、トリニトロベンゼンスルホン酸を挙げることができる。このように、環状構造をもつ置換基が、嵩高いことより好ましく用いられる。
【００２６】
本発明のポリロタキサンは以下の工程（ａ）および工程（ｂ）を行うことにより製造できる。
工程（ａ）：
水系溶媒中で、ジメチル−β−シクロデキストリンとポリエチレングルコールを、高温、例えば、２０〜１００℃の温度にて、例えば、５分〜２４時間反応させることにより、ポリ擬ロタキサンを形成する工程。
工程（ｂ）：
ポリ擬ロタキサンを含む水系溶媒中に、封鎖基となる封鎖剤を添加して、例えば、２０〜１００℃の温度にて、例えば、５分〜１週間反応させることにより、ポリエチレングリコールの末端を封止し、ポリロタキサンを作製する工程。
【００２７】
前記水系溶媒としては、例えば、水、水と水性有機溶媒との混合物などが挙げられ、特に水が好ましい。前記水性有機溶媒としては、特にこれに限定されないが、ＤＭＦやＤＭＳＯを挙げることができる。
【００２８】
工程（ａ）で用いる反応温度は、高い温度であることが必要であり、通常は２０〜１００℃、好ましくは３０〜１００℃、より好ましくは４０〜１００℃、更に好ましくは６０〜１００℃である。
工程（ａ）における反応時間は、従来技術に比べて非常に短時間ですみ、具体的には、５分〜２４時間、好ましくは３０分〜１２時間、より好ましくは２〜１２時間である。
【００２９】
工程（ｂ）で用いる反応温度及び反応時間は、ＰＥＧの両末端の反応基の種類および用いる封鎖基の種類に応じて適宜選択できる。これに限定されないが、反応温度は、通常は２０〜１００℃で、好ましくは３０〜１００℃、より好ましくは４０〜１００℃であり、反応時間は、５分〜１週間の間で適宜選択できる。
【００３０】
工程（ａ）においては、該工程を開始する前に、溶媒中に溶解しているＤＭ−β−ＣｙＤおよびＰＥＧを十分に分散しておくことが好ましく、例えば、それらが溶解している溶媒を、室温にて、数分から数十分間、超音波処理することがあげられる。
【００３１】
前記工程（ｂ）の後にさらに、合成されたポリロタキサンを精製する工程を加えることもできる。これに限定されないが、本発明の方法においては水系溶媒を用いているので、工程（ｂ）の反応生成物を回収し適量の水で溶解した後、透析し、凍結乾燥することにより、簡易な工程で、精製したポリロタキサンを得ることができる。
【００３２】
本発明の前記工程（ａ）および工程（ｂ）は、ｏｎｅ−ｐｏｔで行うことができる。これにより、より簡便に、ＤＭ−β−ＣｙＤとＰＥＧとのポリロタキサンを得ることができる。
【００３３】
本発明の方法により、ポリ擬ロタキサンが、高い収率、例えば、７０％以上、好ましくは８０％以上の収率で製造できる。
また、本発明により、ポリ擬ロタキサンの製造およびポリロタキサンの製造を、同じ容器内（ｏｎｅ−ｐｏｔ）で行うことができ、ポリロタキサンが、高い収率、例えば、７０％以上、好ましくは８０％以上の収率で製造できる。
【００３４】
本発明のポリロタキサンの貫通率は、使用目的に応じ、任意に調整することができる。これに限定されないが、例えば、１〜１００％、好ましくは、２〜８０％、より好ましくは５〜７０％である。本明細書において貫通率とは、ＰＥＧによるＤＭ−β−ＣｙＤ分子の貫通率（ＤＭ−β−ＣｙＤの実際の貫通数／ＤＭ−β−ＣｙＤの理論上の最大貫通数）を意味する。貫通率はまた包接率とも言うこともでき、包接率は、直鎖状分子であるＰＥＧへのＤＭ−β−ＣｙＤの包接の理論上の最大包接量を１とした場合の割合である。また、前記最大包接量とは、ＰＥＧ鎖の２つのエチレングリコールユニットに対して、ＤＭ−β−ＣｙＤが１つ包接された最密包接状態とした場合のＤＭ−β−ＣｙＤの個数をいう。
貫通率は、ＰＥＧとＤＭ−β−ＣｙＤの混合比、水系溶媒の種類などを変化させることにより、任意に調整することが出来る。
【００３５】
貫通率は、1Ｈ−ＮＭＲにより測定することが出来る。例えば、貫通率は、ＤＭＳＯ−ｄ６にポリ擬ポリロタキサンを溶解し、ＮＭＲ測定装置により測定し、４〜６ｐｐｍのシクロデキストリン由来の積分値と３〜４ｐｐｍのＤＭ−β−ＣｙＤおよびＰＥＧの積分値の比較で算出することができる。また、得られた粉末状のポリ擬ポリロタキサンを溶解させ分析した場合、シクロデキストリンが遊離し正確な貫通率を得ることが難しい場合は、シクロデキストリンが遊離しないように当該ポリ擬ポリロタキサンの両末端に封鎖基を導入したポリロタキサンに変性した後、分析し、得られた貫通率は、作製した粉末状ポリ擬ポリロタキサンの貫通率とみなすことも出来る。
【実施例】
【００３６】
以下、本発明を、以下に記載の実施例をもとに説明するが、本発明は以下の実施例に限定されるものではない。
（実施例１）ＤＭ−β−ＣｙＤ／ＰＥＧポリ擬ロタキサンの調製
ＤＭ−β−ＣｙＤ（Ｍ．Ｗ．＝１３３１．３６，２００ｍｇ、和光純薬工業から購入）を水 １ｍＬに溶解後、各種分子量のＰＥＧ（１３．２ｍｇ、Ｓｉｇｍａ−Ａｌｄｒｉｃｈより購入）を添加した。室温で１０ 分間超音波処理を行い、７０ ℃で２ 時間静置した。遠心分離（１０，０００ ｒｐｍ、１ ｍｉｎ）後、上清を除去し、減圧乾燥を行った。
【００３７】
（実施例２）ＤＭ−β−ＣｙＤ／ＰＥＧポリ擬ロタキサンの粉末Ｘ線回折
実施例１で調製したＤＭ−β−ＣｙＤ／ＰＥＧポリ擬ロタキサンの粉末Ｘ線回折を行った。粉末Ｘ線回折は、Ｒｉｇａｋｕ（株）製試料水平型多目的Ｘ線回折装置Ｕｌｔｉｍａ ＩＶを使用し、試料をガラスセルに固定して測定した。測定条件は、以下の通りである。Ｘ線源：Ｃｕ−Ｋａ線（１．５４２ Å）、管電圧：４０ ｍＡ、走査速度：５ ゜／ｍｉｎ、回折角：５〜３５ ゜、スリット：１／２ ゜−開放−開放。
結果を図１に示す。
【００３８】
（実施例３）ＤＭ−β−ＣｙＤ／ＰＥＧポリ擬ロタキサンの貫通率の測定
実施例１で調製したＤＭ−β−ＣｙＤ／ＰＥＧポリ擬ロタキサンを重水素置換ジメチルスルホキシドに溶解後、貫通率を、1Ｈ−ＮＭＲにより測定した。1Ｈ−ＮＭＲスペクトルは、α−５００ＦＴ−ＮＭＲスペクトロメーター（日本電子社製）を用いて、２５ ℃で測定した。溶媒はＤＭＳＯ−ｄ6を用い、各種サンプルの濃度は１．５ ｍｇ／７５０ ｍＬとした。1Ｈ−ＮＭＲの化学シフトは、ＤＭＳＯ−ｄ6のピークを用いて内部標準物質テトラメチルシラン（ＴＭＳ）からの低磁場シフトとして表した。結果を以下の表２に示す。
【００３９】
【表２】
2017222809.tif 000005
貫通率が約２０％であるＤＭ−β−ＣｙＤ／ＰＥＧポリ擬ロタキサンが、収率９０％で製造できたことが判る。即ち、ＣｙＤ誘導体の１種であるＤＭ−β−ＣｙＤを用い、ＰＥＧと高温水中で混合することにより、ポリ擬ロタキサン由来の沈殿物を高収率で形成できることが判った。
【００４０】
（実施例４）ＤＭ−β−ＣｙＤ／ＰＥＧポリロタキサンの調製
調製スキームを図２に示す。具体的には以下のようにして行った。
各分子量のＰＥＧ−ｔｅｔｒａ ａｍｉｎｅは以下のようにして合成した。各種ＰＥＧ、Ｎ，Ｎ’−カルボニルジイミダゾール（ＣＤＩ：ナカライテスク）およびトリエチルアミン（ＴＥＡ：ナカライテスク）をジクロロメタン２０ｍＬに溶解し、窒素置換後１６時間撹拌した（ＰＥＧ分子量に対する各試薬量は以下の表に示す）。飽和塩化ナトリウム水溶液（約２０ｍＬ）で洗浄後、ジクロロメタン層を回収し、トリアミノエチルアミン（ＴＡＡ：ＳＴＲＥＭ ＣＨＥＭＩＣＡＬＳ）溶液（３ｍＬ／５ｍＬジクロロメタン）に撹拌しながら滴下した。窒素置換後、７時間撹拌し、エーテルで沈殿後、遠心により沈殿物を回収し、減圧乾燥した。
【００４１】
【表３】
2017222809.tif 000006
【００４２】
ＤＭ−β−ＣｙＤ（Ｍ．Ｗ．＝１３３１．３６，２００ ｍｇ）を水１ ｍＬに溶解後、上記で調製した各分子量のＰＥＧ−ｔｅｔｒａ ａｍｉｎｅ（１３．２ ｍｇ）を添加し、室温で１０ 分間超音波処理を行った。７０ ℃で２ 時間撹拌し、ポリ擬ロタキサンを調製した。
次いで、１ Ｍのトリニトロベンゼンスルホン酸（ＴＮＢＳ）溶液を添加後、５０ ℃で２４時間撹拌し、エンドキャップ反応を行った。反応物を適量の水で溶解し、透析後、凍結乾燥を行った。なお、各分子量に対するＴＮＢＳ反応量および精製方法は以下のとおりである。
・ＰＥＧ４００の場合：ＴＮＢＳ ７７４ ｍＬおよびｗａｓｈ操作を２回行った。
・ＰＥＧ２，０００の場合：ＴＮＢＳ １５４．８ ｍＬおよび透析膜（Ｍ．Ｗ．Ｃ．Ｏ．＝３，５００）
・ＰＥＧ４，０００の場合：ＴＮＢＳ ７７．４ ｍＬおよび透析膜（Ｍ．Ｗ．Ｃ．Ｏ．＝３，５００）
・ＰＥＧ１０，０００の場合：ＴＮＢＳ ３０．９６ ｍＬおよび透析膜（Ｍ．Ｗ．Ｃ．Ｏ．＝８，０００）
・ＰＥＧ２０，０００の場合：ＴＮＢＳ １５．４８ ｍＬおよび透析膜（Ｍ．Ｗ．Ｃ．Ｏ．＝８，０００）
【００４３】
調製したＤＭ−β−ＣｙＤ／ＰＥＧポリロタキサン（ＰＥＧ分子量１００００および２００００）を1Ｈ−ＮＭＲにより測定した。測定条件は、実施例３と同様である。スペクトルパターンを図３に示す。これにより、調製物にはＰＥＧ、ＤＭ-β-ＣｙＤならびにＴＮＢＳが含有されており、ポリロタキサンが調製されていることが判る。
【００４４】
上記の詳細な記載は、本発明の目的及び対象を単に説明するものであり、添付の特許請求の範囲を限定するものではない。添付の特許請求の範囲から離れることなしに、記載された実施態様に対しての、種々の変更及び置換は、本明細書に記載された教示より当業者にとって明らかである。
【産業上の利用可能性】
【００４５】
本発明により。ＤＭ−β−ＣｙＤとＰＥＧとからなるポリ擬ロタキサンおよび／またはポリロタキサンが提供される。ＤＭ−β−ＣｙＤは、細胞膜成分と強く相互作用することから、これらポリ擬ロタキサンおよび／またはポリロタキサンは機能性医用素材としての有効利用が期待できる。また、本発明により、様々な貫通数・分子量のＤＭ−β−ＣｙＤポリロタキサンが提供できるので、機能性ゲル、分子マシーンならびにバイオマテリアル等への応用が期待される。
【図１】
2017222809.tif 000007
【図２】
2017222809.tif 000008
【図３】
2017222809.tif 000009